ШИХТА ДЛЯ ПОЛУЧЕНИЯ ЦВЕТНОГО СТЕКЛА
CHARGE TO PRODUCE COLOUR GLASS

Изобретение относится к области технологии силикатов и касается производства стекла, используемого для изготовления смальты.
Известна шихта для получения цветного стекла, включающая соду, кварцевый песок; диопсидовую породу 25,9-85,0 мас.% (с содержанием примесей не более 15,0 мас.%) [1].
Задача изобретения - получение стекла серого цвета.
Технический результат достигается тем, что шихта для получения цветного стекла, включающая соду и кварцевый песок, дополнительно содержит оксид цинка и вулканический пепел, при следующем соотношении компонентов, мас.%: сода 9,0-13,0; кварцевый песок 9,0-13,0; оксид цинка 9,0-13,0; вулканический пепел 65,0-69,0.
2
2
2
3
2
3
2
2
2
5
3
2
аморф
2
кварц.
Вулканический пепел - это полиминеральная порода, представленная кварцем, полевым шпатом, биотитом, цеолитом, кристаллитом, вулканическим стеклом, графитом, магнетитом, обломками полиминеральных и окремненных пород. Химический состав пепла, мас.%: SiO 71,6; ТiO 0,31; А1O 14,29; FeO 2,26; МnО 0,04; СаО 1,8; MgO 0,7; КO 3,54; NaO 3,42; РO 0,08; SO 0,05; п.п.п. 2,02; SiO. 4,8; SiO10,44.
В таблице приведены составы шихты для получения цветного стекла.
Таблица
Компоненты
Состав, мас.%
1
2
3
Сода
9,0
11,0
13,0
Кварцевый песок
13,0
11,0
9,0
Оксид цинка
9,0
11,0
13,0
Продолжение таблицы
Компоненты
Состав, мас.%
1
2
3
Вулканический пепел
69,0
67,0
65,0
Цвет стекла
Серый
Серый
Серый
Варку стекла осуществляют при температуре 1400-1450°С.
Источники информации
1. SU 1530588, С03С 6/00, 1990.